제조 방법 은 합성 예 1 과 동일 하 게 수행 하 였 고 , 모노머 로서 스타이렌 165 g , 부틸 메타 아크릴 레이트 250 g , 부틸 아크릴 레이트 280 g , 하이드 록 시프 로 필 아크릴 레이트 300 g , 메타크릴 옥시 프로필 트리 메 톡 시실 란 145 g , 디펜 텐 30 g , 하이드 록 시 메타크릴 옥시 에틸 페닐 벤조 트리아졸 30 g , 개시제 로서 2 , 2 '- 아조 비스 ( 2 - 메틸 부틸 로 니트릴 ) 50 g 으로 구성 된 혼합물 을 3 시간 동안 적가 하 여 얻 은 아크릴 수지 용액 은 중량 평균 분자량 이 8400 이 고 , 유리 전이 온도 가 20 ℃ 이 며 , 수산기 는 107 이 고 , 산가 가 1 mg KOH / g 미만 이 며 , 고형분 이 70 . 3 % 이 고 , 점도 ( 가드너 점도 ) W , 가드너 칼라 가 1 이 하인 투명 한 수지 였 다 .